(57)【要約】【課題】物性を低下させたり重量を増加させたりすることなく、遮音性を高める。【解決手段】ゴム材料は、ゴムポリマーに、重量平均分子量１５００以下の低分子量炭化水素系オイルと、重量平均分子量５０００以上の高分子量炭化水素系オイルとが配合されてなる。高分子量炭化水素系オイルは、ゴム材料中の全オイル量の１０〜９０質量％配合されることが好ましい。ウエザストリップ１及びホース２は、前記ゴム材料により成形されたものである。【選択図】図１
2015189865.tif 000002
【特許請求の範囲】
【請求項１】
ゴムポリマーに、重量平均分子量１５００以下の低分子量炭化水素系オイルと、重量平均分子量５０００以上の高分子量炭化水素系オイルとが配合されてなることを特徴とするゴム材料。
【請求項２】
高分子量炭化水素系オイルは、ゴム材料中の全オイル量の１０〜９０質量％配合された請求項１記載のゴム材料。
【請求項３】
請求項１又は２記載のゴム材料により成形されたシール部品。
【請求項４】
請求項１又は２記載のゴム材料により成形されたホース。
【発明の詳細な説明】
【技術分野】
【０００１】
本発明は、ゴム材料並びにそれを使用したシール部品及びホースに関するものである。
【背景技術】
【０００２】
ゴム材料よりなる乗物、建物等のシール部品の遮音性を高める方法としては、比重則（比重が大きいほど遮音性が優れる）に基づいてゴム材料の比重を大きくする方法と、ゴム材料の発泡形態（独立気泡、連続気泡など）を制御する方法とが知られている。
【０００３】
ゴム材料の比重を大きくする方法としては、特許文献１に記載のように、発泡ゴム材料の場合に発泡率を低くする方法がある。
【０００４】
また、比重の高い添加剤の使用量を増やす方法も考えられる。しかし、この方法では、物性が低下し、重量が増加し、これらに起因して製品形状の変更や支持部材が必要になる等の問題が予想される。特に乗物のシール部品の場合、近年要求されている軽量化に相反することは問題である。
【０００５】
ゴム材料の発泡形態を制御する方法としては、特許文献２に記載のように、粒径の異なる２種類の発泡剤を使用し、発泡ゴム材料中に相対的に大径の気泡と小径の気泡とを形成することにより、気泡が互いに連通して連続気泡となることを防ぎ、それぞれが単独気泡として存在するようにして、遮音性を向上させる方法がある。しかし、この方法では、発泡条件の最適な設定が難しく、設定によっては物性が低下するおそれもある。
【先行技術文献】
【特許文献】
【０００６】
【特許文献１】特開２０１１−１１６０２号公報
【特許文献２】特開２０１３−１３６６６１号公報
【発明の概要】
【発明が解決しようとする課題】
【０００７】
そこで、本発明の目的は、ゴム材料の比重を大きくしたり発泡形態を制御したりするのではなく、新規な発想により、物性を低下させたり重量を増加させたりすることなく、遮音性を高めることができるゴム材料並びにシール部品及びホースを提供することにある。
【課題を解決するための手段】
【０００８】
ゴム材料には、体積増量、可塑化、軟化（加工性向上）等の目的で配合オイルが添加される。例えば、主にゴム素材メーカーにおいては、ゴム材料に体積増量や可塑化を目的とするエキステンダオイル（伸展油）が添加され、伸展ゴムあるいは油展ゴムと称して出荷される。また、主にゴム加工メーカーにおいては、ゴム材料に軟化（加工性向上）の目的でプロセスオイル（加工油）が添加され、混練して加工される。
【０００９】
これらエキステンダオイル、プロセスオイル等の配合オイルには、パラフィン系オイル、ナフテン系オイル、芳香族系オイル又はこれらをブレンドしたものがあるが、いずれの配合オイルも、加工性を考慮して、重量平均分子量５００〜１０００程度の低分子量のオイルが使用されていた。オイルは、分子量が低いと粘度が低くなり、分子量が高いと粘度が高くなる。
【００１０】
本発明者らは、この配合オイルに着目し、上鋭意検討の結果、分子量の高いオイルを添加することで、遮音性を高めることができることを見出し、さらに検討のうえ本発明に到った。
【００１１】
本発明のゴム材料は、ゴムポリマーに、重量重量平均分子量１５００以下の低分子量炭化水素系オイルと、重量平均分子量５０００以上の高分子量炭化水素系オイルとが配合されてなることを特徴とする。
【００１２】
高分子量炭化水素系オイルは、ゴム材料中の全オイル量の１０〜９０質量％配合されたことが好ましい。
【００１３】
本発明のシール部品は、前記ゴム材料により成形されたものであることを特徴とする。
【００１４】
本発明のホースは、前記ゴム材料により成形されたものであることを特徴とする。
【００１５】
本発明の作用を説明する。
（１）ゴムポリマーに、従来より添加されている重量平均分子量１５００以下の低分子量炭化水素系オイルだけでなく、重量平均分子量５０００以上の高分子量炭化水素系オイルが配合されたことにより、４００〜１００００Ｈｚの音の透過損失（ｄＢＡ）が大きくなり、すなわち遮音性が高くなる。そのメカニズムは、明確には判明していないが、高分子量炭化水素系オイルの添加により、オイルの分子同士の結合、もしくはオイルとゴムポリマーの分子の絡み合いの数（密度）が増加し、その絡み合いの数が多いほど音の振動が伝わる際に生じる摩擦が大きくなり、音を熱に変換する（音を吸収する）能力が高まるためと考えられる。
【００１６】
（２）分子量が高いオイルを配合すると遮音性向上効果が得られるが、ゴム材料中のオイルを全て高分子量炭化水素系オイルにしてしまうと、例えばロールで成形加工するときにロールに貼り付くなどして加工性が悪くなる。そこで、ゴム材料中に低分子量炭化水素系オイルがある状態で高分子量炭化水素系オイルを配合することにより、加工性を確保しつつ、遮音性を高めることができる。
【発明の効果】
【００１７】
本発明のゴム材料並びにシール部品及びホースによれば、比重も発泡形態もほぼ変わらず、よって重量を増加させることなく、遮音性を高めることができるという優れた効果を奏する。
【図面の簡単な説明】
【００１８】
【図１】実施例のゴム材料により成形された、（ａ）は自動車用のウエザストリップの断面図、（ｂ）は自動車用のホースの断面図である。
【発明を実施するための形態】
【００１９】
１．ゴムポリマー
ゴムポリマーとしては、特に限定されないが、ＥＰＤＭ（エチレン−プロピレン−ジエンゴム）、ＥＰＭ（エチレン・プロピレンゴム）、ＩＩＲ（イソブチレン・イソプレンゴム）、ＩＲ（イソプレンゴム）、ＮＲ（天然ゴム）、ＢＲ（ブタジエンゴム）、ＳＢＲ（スチレン・ブタジエンゴム）等を例示できる。
【００２０】
２．低分子量炭化水素系オイル
低分子量炭化水素系オイルとしては、特に限定されないが、パラフィン系、ナフテン系、芳香族系又はこれらをブレンドしたものを例示できる。その重量平均分子量は前述のとおり１５００以下とする。重量平均分子量の下限は、特に限定されないが、入手のしやすさから１００が好ましい。従来よりゴム材料に添加されているエキステンダオイル、プロセスオイル等の配合オイルのほとんどは、この重量平均分子量１００〜１５００の低分子量炭化水素系オイルに該当する好ましいものとして使用できる。
【００２１】
３．高分子量炭化水素系オイル
高分子量炭化水素系オイルとしては、特に限定されないが、オレフィン系を例示できる。その重量平均分子量は前述のとおり５０００以上とする。遮音性向上効果があるからである。重量平均分子量の上限は、特に限定されないが、入手のしやすさから５００００が好ましい。
【００２２】
４．その他の配合物
ゴム材料は、他の配合物が配合されていてもよい。
他の配合物としては、特に限定はされないが、カーボンブラック、亜鉛華、加工助剤、老化防止剤、着色剤等を例示できる。また、加工の際に配合される、加硫剤、加硫促進剤、発泡剤等も例示できる。
【００２３】
５．ゴム材料により成形された成形品
本発明のゴム材料により成形された成形品としては、特に限定されないが、高い遮音性を生かせるのはシール部品である。自動車、鉄道車両、船舶、航空機等の各種乗物のウエザストリップ、ドアガラスラン、窓枠、エンジンのガスケット、フードのシール材、内外装部品のシール材、電装部品のシール材等のシール部品を例示することができ、また、建物の窓枠等のシール部品を例示することもできる。さらに、シール部品以外にも、自動車用ホース等のホースを例示することができ、ホース内の流動物の流動音が外部に漏れるのを低減できる。
【実施例１】
【００２４】
次の表１に示す配合（配合数値は質量部）の実施例１〜７及び比較例１〜３の各ゴム材料を調製し、発泡ゴムシートを成形した。
【００２５】
2015189865.tif 000003
【００２６】
ここで、ゴムポリマーには次のＥＰＤＭを使用した。ジエンの種類と割合を表１中に示す。
・油展ＥＰＤＭ：三井化学株式会社の商品名「三井ＥＰＴ  ８１２０Ｅ」。油展量は２０ｐｈｒ（ゴム１００質量部に対するエキステンダオイルの質量部）であり、エキステンダオイルの重量平均分子量は、公表されていないが、１５００以下と推定される。よって、油展ＥＰＤＭ１２０質量部は、ＥＰＤＭポリマー１００質量部と、重量平均分子量１５００以下のエキステンダオイル２０質量部都からなるとみなせる。
・非油展ＥＰＤＭ：三井化学株式会社の商品名「三井ＥＰＴ  ９０９０Ｍ」。非油展ＥＰＤＭ１００質量部は、ＥＰＤＭポリマー１００質量部とみなせる。
【００２７】
オイルには次のものを使用した。分子量と動粘度（１００℃）を表１中に示す。
・プロセスオイル：出光興産株式会社の商品名「ダイアナプロセスオイルＰＳ−３８０」。パラフィン系鉱物油であり、ゴム材料のプロセスオイルとして使用されているものである。
・オレフィン系オイル（１）：三井化学株式会社の商品名「ルーカント  ＨＣ−１５０」。オレフィン系オイル（エチレンとα−オレフィンとのコオリゴマーで、極性基を含まない炭化水素系合成油）であり、例えば潤滑油の高粘度基油として使用されているものである。
・オレフィン系オイル（２）：三井化学株式会社の商品名「ルーカント  ＨＣ−２０００」。同じくオレフィン系オイルであり、例えば粘度指数向上剤として使用されているものである。
・オレフィン系オイル（３）：三井化学株式会社の商品名「ルーカント  ＨＣ−３０００Ｘ」同じくオレフィン系オイルであり、例えば粘度指数向上剤として使用されているものである。
【００２８】
従って、実施例１〜７は、重量平均分子量１５００以下の低分子量炭化水素系オイルとして、油展ＥＰＤＭ中のエキステンダオイルとプロセスオイルの一方又は両方を含み、重量平均分子量５０００以上の高分子量炭化水素系オイルとしてオレフィン系オイル（１）〜（３）のいずれかを含むものである。そして、ゴム材料中の全オイル量に対する高分子量炭化水素系オイルの配合率は、実施例１で１０質量％、実施例７で９０質量％、実施例２〜６でその中間値である。
【００２９】
これに対し、比較例１，２は、重量平均分子量１５００以下の低分子量炭化水素系オイルとして、油展ＥＰＤＭ中のエキステンダオイルとプロセスオイルの一方又は両方を含むが、重量平均分子量５０００以上の高分子量炭化水素系オイルを含まないものである。また、比較例３は、重量平均分子量１５００以下の低分子量炭化水素系オイルを含まず、重量平均分子量５０００以上の高分子量炭化水素系オイルとしてオレフィン系オイル（３）を含むものである。
【００３０】
その他、カーボンブラックには、よう素吸着量が２０ｍｇ／ｇ、ＤＢＰ吸収量が１１５ｃｍ3／１００ｇのＳＲＦを使用した。
ステアリン酸には、花王株式会社の商品名「ルナックＳ−５０Ｖ」を使用した。
亜鉛華には、井上石灰工業株式会社の商品名「メタＺ−１０２」を使用した。
加硫剤には、硫黄粉末を使用した。
発泡剤には、ＯＢＳＨ（ｐ，ｐ'−オキシビスベンゼンスルホニルヒドラジド）発泡剤を使用した。
これらは、実施例１〜７及び比較例１〜３で共通の配合量とした。
【００３１】
上記実施例１〜７及び比較例１〜３のゴム材料を、それぞれ表１の配合比になるように秤量し、バンバリーミキサーとロールとを用いて混練した材料を、厚さ１．２ｍｍの発泡シートに成形した。
【００３２】
作製した発泡ゴムシートについて、次の評価を行った。
１．加工性
ロールにてゴム材料を混練する際、問題なく加工できたものを「加工性○」と評価した。
ロールにてゴム材料を混練しようとした際、ゴム材料がロールの表面に貼り付いて引き剥がすことができなかったため、結局、混練することができなかったものを「加工性×」と評価した。
【００３３】
２．遮音性
作製した発泡ゴムシートを、開口面積１０ｍｍ×９０ｍｍの冶具にセットし、２３℃の雰囲気下で４００Ｈｚ〜１００００Ｈｚの音響透過損失（ｄＢＡ）を測定した。透過損失が大きいほど遮音性が優れていると評価できる。
【００３４】
実施例１〜７及び比較例１，２の発泡ゴムシートは、比重が同一であり、発泡形態も目視において同様であった。
【００３５】
しかし、実施例１〜７の発泡ゴムシートは、４００〜１００００Ｈｚの音響透過損失（ｄＢＡ）が比較例１，２よりも明らかに大きくなり、遮音性が向上した。
【００３６】
また、ゴム材料中のオイルを全て高分子量炭化水素系オイルにした比較例３では、ゴム材料がロールに貼り付いてしまったが、高分子量炭化水素系オイルだけでなく低分子量炭化水素系オイルの配合がある実施例１〜７では、そのような問題が起こらず、加工性は良好であった。
【００３７】
図１に、実施例１〜７のゴム材料を使用して成形した自動車用のウエザストリップ１（断面）と自動車用の燃料、冷媒又は空気を送るためのホース２を示す。このウエザストリップ１によれば、ウエザストリップ１を透過しようとする音の遮音性が向上する。また、このホース２によれば、ホース内の燃料、冷媒又は空気の流動音が外部に漏れるのを低減できる。
【００３８】
なお、本発明は前記実施例に限定されるものではなく、発明の趣旨から逸脱しない範囲で適宜変更して具体化することができる。
【符号の説明】
【００３９】
１    ウエザストリップ
２    ホース
【図１】
2015189865.tif 000004
【手続補正書】
【提出日】平成27年2月12日(2015.2.12)
【手続補正１】
【補正対象書類名】明細書
【補正対象項目名】００１１
【補正方法】変更
【補正の内容】
【００１１】
本発明のゴム材料は、ゴムポリマーに、重量平均分子量１５００以下の低分子量炭化水素系オイルと、重量平均分子量５０００以上の高分子量炭化水素系オイルとが配合されてなることを特徴とする。
【手続補正２】
【補正対象書類名】明細書
【補正対象項目名】００２１
【補正方法】変更
【補正の内容】
【００２１】
３．高分子量炭化水素系オイル
高分子量炭化水素系オイルとしては、特に限定されないが、パラフィン系であるエチレンとα−オレフィンとのコオリゴマーを例示できる。その重量平均分子量は前述のとおり５０００以上とする。遮音性向上効果があるからである。重量平均分子量の上限は、特に限定されないが、入手のしやすさから５００００が好ましい。
【手続補正３】
【補正対象書類名】明細書
【補正対象項目名】００２５
【補正方法】変更
【補正の内容】
【００２５】
【表１】
2015189865.tif 000005
【手続補正４】
【補正対象書類名】明細書
【補正対象項目名】００２６
【補正方法】変更
【補正の内容】
【００２６】
ここで、ゴムポリマーには次のＥＰＤＭを使用した。ジエンの種類と割合を表１中に示す。
・油展ＥＰＤＭ：三井化学株式会社の商品名「三井ＥＰＴ  ８１２０Ｅ」。油展量は２０ｐｈｒ（ゴム１００質量部に対するエキステンダオイルの質量部）であり、エキステンダオイルの重量平均分子量は、公表されていないが、１５００以下と推定される。よって、油展ＥＰＤＭ１２０質量部は、ＥＰＤＭポリマー１００質量部と、重量平均分子量１５００以下のエキステンダオイル２０質量部とからなるとみなせる。
・非油展ＥＰＤＭ：三井化学株式会社の商品名「三井ＥＰＴ  ９０９０Ｍ」。非油展ＥＰＤＭ１００質量部は、ＥＰＤＭポリマー１００質量部とみなせる。
【手続補正５】
【補正対象書類名】明細書
【補正対象項目名】００２７
【補正方法】変更
【補正の内容】
【００２７】
オイルには次のものを使用した。分子量と動粘度（１００℃）を表１中に示す。
・プロセスオイル：出光興産株式会社の商品名「ダイアナプロセスオイルＰＳ−３８０」。パラフィン系鉱物油であり、ゴム材料のプロセスオイルとして使用されているものである。
・パラフィン系オイル（１）：三井化学株式会社の商品名「ルーカント  ＨＣ−１５０」。パラフィン系オイル（エチレンとα−オレフィンとのコオリゴマーで、極性基を含まない炭化水素系合成油）であり、例えば潤滑油の高粘度基油として使用されているものである。
・パラフィン系オイル（２）：三井化学株式会社の商品名「ルーカント  ＨＣ−２０００」。同じくパラフィン系であるエチレンとα−オレフィンとのコオリゴマーであり、例えば粘度指数向上剤として使用されているものである。
・パラフィン系オイル（３）：三井化学株式会社の商品名「ルーカント  ＨＣ−３０００Ｘ」。同じくパラフィン系であるエチレンとα−オレフィンとのコオリゴマーであり、例えば粘度指数向上剤として使用されているものである。
【手続補正６】
【補正対象書類名】明細書
【補正対象項目名】００２８
【補正方法】変更
【補正の内容】
【００２８】
従って、実施例１〜７は、重量平均分子量１５００以下の低分子量炭化水素系オイルとして、油展ＥＰＤＭ中のエキステンダオイルとプロセスオイルの一方又は両方を含み、重量平均分子量５０００以上の高分子量炭化水素系オイルとしてパラフィン系オイル（１）〜（３）のいずれかを含むものである。そして、ゴム材料中の全オイル量に対する高分子量炭化水素系オイルの配合率は、実施例１で１０質量％、実施例７で９０質量％、実施例２〜６でその中間値である。
【手続補正７】
【補正対象書類名】明細書
【補正対象項目名】００２９
【補正方法】変更
【補正の内容】
【００２９】
これに対し、比較例１，２は、重量平均分子量１５００以下の低分子量炭化水素系オイルとして、油展ＥＰＤＭ中のエキステンダオイルとプロセスオイルの一方又は両方を含むが、重量平均分子量５０００以上の高分子量炭化水素系オイルを含まないものである。また、比較例３は、重量平均分子量１５００以下の低分子量炭化水素系オイルを含まず、重量平均分子量５０００以上の高分子量炭化水素系オイルとしてパラフィン系オイル（３）を含むものである。